(57)【特許請求の範囲】
【請求項１】
導電性高分子と、水および水混和性有機溶媒の少なくとも一方と、増粘剤としてのウレア基を有する高分子と、を含む導電性高分子組成物であって、
前記ウレア基を有する高分子のウレア基の含有量が３質量％以上、８０質量％以下である導電性高分子組成物。
【請求項２】
導電性高分子と、水および水混和性有機溶媒の少なくとも一方と、増粘剤としてのウレア基を有する高分子と、を含む導電性高分子組成物であって、
前記ウレア基を有する高分子が、末端に極性を示す官能基を有する導電性高分子組成物。
【請求項３】
前記ウレア基を有する高分子のウレア基の含有量が３質量％以上、８０質量％以下である請求項２に記載の導電性高分子組成物。
【請求項４】
前記ウレア基を有する高分子の重量平均分子量が３００以上、３０００以下である請求項１から３のいずれか１項に記載の導電性高分子組成物。
【請求項５】
前記ウレア基を有する高分子の含有量が０．０５質量％以上、３０質量％以下である請求項１から４のいずれか１項に記載の導電性高分子組成物。
【請求項６】
前記導電性高分子が、３，４−エチレンジオキシチオフェンまたはその誘導体の繰り返し単位を含む重合体であり、さらにポリ酸を含む請求項１から５のいずれか１項に記載の導電性高分子組成物。
【請求項７】
前記ポリ酸がポリスチレンスルホン酸である請求項６に記載の導電性高分子組成物。
【請求項８】
前記ポリ酸の重量平均分子量が２０００以上、５０００００以下である請求項６または７に記載の導電性高分子組成物。
【請求項９】
請求項１から８のいずれか１項に記載の導電性高分子組成物を乾燥し、前記水および水混和性有機溶媒の少なくとも一方を除去して得られる導電性高分子材料。
【請求項１０】
樹脂基材上に請求項９に記載の導電性高分子材料を含む層を備える導電性基材。
【請求項１１】
全光線透過率が８０％以上である請求項１０に記載の導電性基材。
【請求項１２】
前記樹脂基材がポリエステル樹脂、ポリアミド樹脂、ポリイミド樹脂、ポリウレタン樹脂、ポリスチレン樹脂、ポリオレフィン系樹脂、アクリル系樹脂、ビニルエステル系樹脂、スチレン系樹脂およびハロゲン原子含有ビニル系樹脂からなる群から選択される少なくとも一種を含む請求項１０または１１に記載の導電性基材。
【請求項１３】
前記樹脂基材と前記導電性高分子材料を含む層との間に、ＩＴＯを含む層を備える請求項１０から１２のいずれか１項に記載の導電性基材。
【請求項１４】
請求項１０から１３のいずれか１項に記載の導電性基材を備える電極。
【請求項１５】
請求項９に記載の導電性高分子材料を含む固体電解質を備える固体電解コンデンサ。
【発明の詳細な説明】
【技術分野】
【０００１】
本発明は、導電性高分子組成物、導電性高分子材料、導電性基材、電極および固体電解コンデンサに関する。
【背景技術】
【０００２】
導電性高分子材料は太陽電池、有機エレクトロルミネッセンスディスプレイ、タッチパネル等の透明導電性電極やコンデンサの電極、フレキシブルプリント配線板などに用いられている。
【０００３】
前記導電性高分子材料としては、ピロール、チオフェン、３，４−エチレンジオキシチオフェン、アニリンなどを重合したポリマー材料が知られている。これらのポリマー材料は、例えばポリチオフェンの水分散体のようにポリマー溶液として用いられている。前記電極等の製造において前記ポリマー溶液を用いる場合、ポリマー溶液の塗布性や、任意の膜厚の塗布膜を得られる観点から、ポリマー溶液の粘度の制御が必要不可欠である。したがって、各用途に適した粘度の調整が課題である。
【０００４】
特許文献１には、ポリチオフェンにポリ酸をドープしたスクリーン印刷用ペーストが開示されている。粘度を１〜２００ｄＰａ・ｓとするために、ポリアクリル酸ナトリウムやメタクリレートのコポリマー等を増粘剤として添加している。
【０００５】
特許文献２には、π共役系導電性高分子と、ポリ酸ドーパントと、増粘剤と、レベリング剤とを含む導電性インクが開示されている。増粘剤としては、グリシジル基及び／又はヒドロキシ基と、メタクリル基、アクリル基、メタクリルアミド基、アクリルアミド基よりなる群から選ばれる１種の官能基とを含有する化合物が用いられている。
【先行技術文献】
【特許文献】
【０００６】
【特許文献１】特表２００２−５００４０８号公報
【特許文献２】特開２００８−３０００６３号公報
【発明の概要】
【発明が解決しようとする課題】
【０００７】
しかしながら、特許文献１、２に記載の増粘剤を用いる場合、任意の膜厚の塗布膜を得られるようにするため、粘度を増加させるようとすると増粘剤を多量に添加する必要があり、塗布膜の導電性が低下する。
【０００８】
本発明は、導電性高分子材料を含む層を形成する際に、所望の膜厚に制御することができ、該層が高い導電性を示す導電性高分子組成物を提供することを目的とする。
【課題を解決するための手段】
【０００９】
本発明に係る導電性高分子組成物は、導電性高分子と、水および水混和性有機溶媒の少なくとも一方と、増粘剤としてのウレア基を有する高分子と、を含む導電性高分子組成物であって、前記ウレア基を有する高分子のウレア基の含有量が３質量％以上、８０質量％以下である。
また、本発明に係る導電性高分子組成物は、導電性高分子と、水および水混和性有機溶媒の少なくとも一方と、増粘剤としてのウレア基を有する高分子と、を含む導電性高分子組成物であって、前記ウレア基を有する高分子が、末端に極性を示す官能基を有する。
【００１０】
本発明に係る導電性高分子材料は、本発明に係る導電性高分子組成物を乾燥し、水および水混和性有機溶媒の少なくとも一方を除去して得られる。
【００１１】
本発明に係る導電性基材は、樹脂基材上に本発明に係る導電性高分子材料を含む層を備える。
【００１２】
本発明に係る電極は、本発明に係る導電性基材を備える。
【００１３】
本発明に係る固体電解コンデンサは、本発明に係る導電性高分子材料を含む固体電解質を備える。
【発明の効果】
【００１４】
本発明によれば、導電性高分子材料を含む層を形成する際に、所望の膜厚に制御することができ、該層が高い導電性を示す導電性高分子組成物を提供できる。
【図面の簡単な説明】
【００１５】
【図１】本発明に係る固体電解コンデンサの一例を示す断面図である。
【発明を実施するための形態】
【００１６】
（導電性高分子組成物）
本発明に係る導電性高分子組成物は、導電性高分子と、水および水混和性有機溶媒の少なくとも一方と、増粘剤としてのウレア基を有する高分子と、を含む。
【００１７】
本発明に係る導電性高分子組成物においては、導電性高分子と増粘剤および増粘剤同士が会合し、３次元ネットワークが形成されるため、少量の増粘剤の添加においても高い粘度を示す。このため、導電性高分子材料を含む層を形成する際に、導電性高分子組成物中の増粘剤の含有量を少量としても所望の膜厚に制御することができ、かつ、高い導電性を示す導電性高分子材料を含む層を形成することができる。
【００１８】
［導電性高分子］
導電性高分子は水および水混和性有機溶媒の少なくとも一方に溶解または分散している。本発明に係る導電性高分子としては、π共役系導電性高分子を用いることができ、例えばピロール、チオフェン、アニリン等の繰り返し単位を含む高分子が挙げられる。具体的には、導電性高分子としては、ポリピロール、ポリチオフェン、ポリアニリンおよびそれらの誘導体が挙げられる。特に、３，４−エチレンジオキシチオフェンまたはその誘導体の繰り返し単位を含む重合体が好ましい。具体的には、下記式（１）で示される繰り返し単位を含むポリ（３，４−エチレンジオキシチオフェン）またはその誘導体が好ましい。
【００１９】
【化１】
0005902926.tif 000002
【００２０】
３，４−エチレンジオキシチオフェンの誘導体としては、３，４−（１−ヘキシル）エチレンジオキシチオフェン等の３，４−（１−アルキル）エチレンジオキシチオフェン等が挙げられる。導電性高分子はホモポリマーでもコポリマーでもよい。また、これらの導電性高分子は一種のみを用いてもよく、二種以上を併用してもよい。
【００２１】
導電性高分子組成物における導電性高分子の含有量は、溶媒である水および水混和性有機溶媒の少なくとも一方１００質量部に対して、０．１質量部以上、３０質量部以下であることが好ましく、０．５質量部以上、２０質量部以下であることがより好ましい。
【００２２】
本発明に係る導電性高分子の合成方法は特に限定されないが、例えば、ドーパントを含む溶媒中で導電性高分子を与えるモノマーを、酸化剤を用いて化学酸化重合させることにより合成することができる。
【００２３】
ドーパントとしては、特に限定されないが、低分子スルホン酸またはポリ酸を用いることが好ましい。
【００２４】
低分子スルホン酸としては、アルキルスルホン酸、ベンゼンスルホン酸、ナフタレンスルホン酸、アントラキノンスルホン酸、カンファースルホン酸およびそれらの誘導体等が挙げられる。これらの低分子スルホン酸は、モノスルホン酸でもジスルホン酸でもトリスルホン酸でもよい。アルキルスルホン酸の誘導体としては、２−アクリルアミド−２−メチルプロパンスルホン酸等が挙げられる。ベンゼンスルホン酸の誘導体としては、フェノールスルホン酸、スチレンスルホン酸、トルエンスルホン酸、ドデシルベンゼンスルホン酸等が挙げられる。ナフタレンスルホン酸の誘導体としては、１−ナフタレンスルホン酸、２−ナフタレンスルホン酸、１，３−ナフタレンジスルホン酸、１，３，６−ナフタレントリスルホン酸、６−エチル−１−ナフタレンスルホン酸等が挙げられる。アントラキノンスルホン酸の誘導体としては、アントラキノン−１−スルホン酸、アントラキノン−２−スルホン酸、アントラキノン−２，６−ジスルホン酸、２−メチルアントラキノン−６−スルホン酸等が挙げられる。これらの中でも、１−ナフタレンスルホン酸、２−ナフタレンスルホン酸、１，３，６−ナフタレントリスルホン酸、アントラキノンジスルホン酸、ｐ−トルエンスルホン酸、カンファースルホン酸が好ましい。これらの低分子スルホン酸は一種のみを用いてもよく、二種以上を併用してもよい。
【００２５】
なお、低分子スルホン酸の重量平均分子量は、１００以上、５００以下であることが好ましい。重量平均分子量は、ＧＰＣ（ゲルパーミエションクロマトグラフ）測定で算出した値とする。
【００２６】
ポリ酸としては、ポリアクリル酸、ポリメタクリル酸、ポリマレイン酸等のポリカルボン酸；ポリビニルスルホン酸、ポリスチレンスルホン酸等のポリスルホン酸；およびこれらの構造単位を有する共重合体等が挙げられる。これらの中でも、ポリ酸としては下記式（２）で示される繰り返し単位を含むポリスチレンスルホン酸が好ましい。
【００２７】
【化２】
0005902926.tif 000003
【００２８】
これらのポリ酸は一種のみを用いてもよく、二種以上を併用してもよい。
【００２９】
ポリ酸の重量平均分子量は、２０００以上、５０００００以下であることが好ましく、１００００以上、２０００００以下であることがより好ましく、３００００以上、１０００００以下であることがさらに好ましい。重量平均分子量は、ＧＰＣ測定で算出した値とする。
【００３０】
［溶媒］
本発明に係る導電性高分子組成物は、溶媒として水および水混和性有機溶媒の少なくとも一方を含む。水混和性有機溶媒としては、水と混和する有機溶媒であれば特に限定されないが、メタノール、エタノール、プロパノール、酢酸等のプロトン性極性溶媒；Ｎ，Ｎ−ジメチルホルムアミド、ジメチルスルホキシド、アセトニトリル、アセトン等の非プロトン性極性溶媒が好ましい。水混和性有機溶媒としては、ジメチルスルホキシドがより好ましい。これらは一種のみを用いてもよく、二種以上を併用してもよい。
【００３１】
［増粘剤］
本発明に係る導電性高分子組成物は、増粘剤としてウレア基を有する高分子を含む。ウレア基を有する高分子は、Ｈ−Ｎ−Ｃ＝ＯとＨ−Ｎ＝Ｃ−Ｏ−とが共鳴するため、分極が強く生じ、ウレア基同士の水素結合を形成しやすくなる。特に、ウレア基はＣ＝Ｏの両隣にＮ−Ｈが存在するため、他の官能基と比較してより強く分極が生じ、ウレア基同士の水素結合が生じやすくなり、増粘効果が大きい。即ち、本発明に係るウレア基を有する高分子は、他の増粘剤と比較して、少量の添加量で高い増粘効果を発現でき、かつ、導電性の低下を最小限に抑えることができる。
【００３２】
増粘剤としてのウレア基を有する高分子としては、ジアミンユニットとジイソシアネートユニットを含むポリマーを用いることができる。市販品では、例えば、主成分としてウレア基を有する高分子を含む増粘剤である、ＢＹＫ−４１０、ＢＹＫ−Ｅ４１０、ＢＹＫ−４１１、ＢＹＫ−Ｅ４１１、ＢＹＫ−４２０、ＢＹＫ−Ｅ４２０、ＢＹＫ−４２５、ＢＹＫ−４３０およびＢＹＫ−４３１（以上、商品名、ビックケミー・ジャパン（株）製）などを好適に使用することができる。これらは一種のみを用いてもよく、二種以上を併用してもよい。
【００３３】
増粘剤としてのウレア基を有する高分子に含まれるウレア基の数は２つ以上が好ましい。ウレア基の増加に伴い、より高い増粘効果を得ることができる。
【００３４】
増粘剤としてのウレア基を有する高分子のウレア基の含有量は、３質量％以上、８０質量％以下であることが粘度の観点から好ましい。該含有量は、５質量％以上、５０質量％以下であることがより好ましく、６質量％以上、３０質量％以下であることがさらに好ましい。
【００３５】
なお、ウレア基は、ＦＴＩＲ（フーリエ変換赤外分光光度計）およびＮＭＲ（核磁気共鳴）分析により、定性、定量が可能である。これによりウレア基の数を算出することができる。また、ウレア基の含有量は、ＧＰＣで増粘剤の重量平均分子量を測定することにより、ＦＴＩＲおよびＮＭＲから求めたウレア基の数と増粘剤の重量平均分子量から算出することが出来る。
【００３６】
増粘剤としてのウレア基を有する高分子は、末端に極性を示す官能基を有することが、水および水混和性有機溶媒の少なくとも一方に溶解または分散してなる導電性高分子の分散性や、安定性を向上させることができるため好ましい。ここで、極性を有する官能基とは、炭素原子、水素原子と電気陰性度が異なる原子を含む官能基のことを示す。具体的には、窒素原子、酸素原子、フッ素原子、塩素原子等である。極性を有する官能基としては、メトキシ基、エトキシ基、プロトキシ基およびブトキシ基等のアルコキシ基、ヒドロキシ基、アルデヒド基、カルボキシル基、スルホン基等が好ましい。
【００３７】
増粘剤としてのウレア基を有する高分子の重量平均分子量は、３００以上、３０００以下であることが好ましい。重量平均分子量を３００以上とすることにより、増粘効果を得ることができる。また、重量平均分子量を３０００以下とすることにより、増粘剤による導電性高分子同士の接触の阻害が抑制され、導電率が向上する。重量平均分子量は、５００以上、２５００以下であることがより好ましく、１０００以上、２０００以下であることがさらに好ましい。重量平均分子量は、ＧＰＣ測定で算出した値とする。
【００３８】
本発明に係る導電性高分子組成物中の増粘剤としてのウレア基を有する高分子の含有量は、０．０５質量％以上、３０質量％以下であることが好ましい。該含有量が０．０５質量％以上であることにより、十分な増粘性が得られる。また、該含有量が３０質量％以下であることにより、増粘剤によって導電経路が遮断されにくく、導電率が向上する。該含有量は、０．１質量％以上、２５質量％以下であることがより好ましく、１質量％以上、２０質量％以下であることがさらに好ましい。
【００３９】
［結着剤（バインダー）］
本発明に係る導電性高分子組成物は、後述する樹脂基材への密着性を高めるために、結着剤（バインダー）を含有することが好ましい。
【００４０】
結着剤（バインダー）としては、ポリビニルアルコール、ポリアクリル酸、ポリアクリルアミド、ポリビニルピロリドン、ポリエステル、ポリウレタン、ポリアミドおよびこれらの構造単位を有する共重合体等の水溶性バインダーが好ましい。これらの中でも、カルボキシル基またはスルホ基の付加により水溶性に変性したポリエステルまたはポリアミドが、導電性高分子組成物中の粒子の分散安定性を損なわない観点から好ましい。これらは一種のみを用いてもよく、二種以上を併用してもよい。
【００４１】
本発明に係る導電性高分子組成物中の水溶性バインダーの含有量は、本発明に係る導電性高分子組成物中の導電性高分子１００質量部に対し、１０質量部以上、４００質量部以下であることが好ましく、１０質量部以上、１００質量部以下がより好ましい。該含有量を１０質量部以上とすることにより、密着性が向上する。該含有量を４００質量部以下とすることにより、耐水性が向上する。
【００４２】
本発明に係る導電性高分子組成物は、さらに前記バインダーを架橋する架橋剤を含有してもよい。
【００４３】
（導電性高分子材料）
本発明に係る導電性高分子材料は、本発明に係る導電性高分子組成物を乾燥し、水および水混和性有機溶媒の少なくとも一方を除去して得られる。本発明に係る導電性高分子材料は、３次元的に導電性高分子と増粘剤とが配置構成されており、高い導電率を示す。
【００４４】
溶媒である水および水混和性有機溶媒の少なくとも一方を除去するための乾燥の温度は、導電性高分子の分解温度以下であれば特に制限されないが、３００℃以下が好ましい。
【００４５】
（導電性基材、電極）
本発明に係る導電性基材は、樹脂基材上に本発明に係る導電性高分子材料を含む層（以下、導電性高分子層とも示す）を備える。また、本発明に係る電極は、本発明に係る導電性基材を備える。
【００４６】
導電性基材は樹脂基材の少なくとも片面に導電性高分子層が形成されている。導電性基材は透明樹脂基材の少なくとも片面に導電性高分子層が形成された透明導電性基材であることが好ましい。導電性高分子層の形成方法としては、本発明に係る導電性高分子組成物をオフセット印刷、凸版印刷、凹版印刷、グラビア印刷、スクリーン印刷、インクジェット印刷などで印刷してもよい。また、本発明に係る導電性高分子組成物をスピンコート法などにより薄膜としてもよい。その後、これらを乾燥して溶媒である水および水混和性有機溶媒の少なくとも一方を除去することで、導電性高分子層を形成することができる。溶媒である水および水混和性有機溶媒の少なくとも一方を除去するための乾燥の温度は、前記と同様に導電性高分子の分解温度以下であれば特に制限されないが、３００℃以下が好ましい。
【００４７】
樹脂基材としては、透明樹脂基材を用いることが好ましい。具体的には、ポリエステル樹脂、ポリアミド樹脂、ポリイミド樹脂、ポリウレタン樹脂、ポリスチレン樹脂、ポリオレフィン系樹脂、アクリル系樹脂、ビニルエステル系樹脂、スチレン系樹脂およびハロゲン原子含有ビニル系樹脂からなる群から選択される少なくとも一種を含むことが好ましい。また、樹脂基材と導電性高分子層との間に、ＩＴＯを含む層を備えてもよい。
【００４８】
本発明に係る導電性基材は、全光線透過率が８０％以上であることが好ましい。本発明によれば、導電性高分子層の膜厚を任意に調整することによって、全光線透過率を８０％以上とすることができる。全光線透過率は、積分球式光線透過率測定装置（製品名：ＮＤＨ５０００、日本電色工業（株）製）を用いて測定した値とする。
【００４９】
導電性高分子層の膜厚の調整は、本発明に係る増粘剤の添加量によって任意に粘度を制御することにより行うことができる。また、これにより、所望の導電性高分子層のパターン制御や形状制御を行うことができる。
【００５０】
本発明に係る導電性基材は、電極、特に透明電極として用いることができる。例えば、太陽電池、有機エレクトロルミネッセンスディスプレイ等の正孔注入層や正極として、また、タッチパネル、電子ペーパー等の電極として用いることができる。
【００５１】
（固体電解コンデンサ）
本発明に係る固体電解コンデンサは、本発明に係る導電性高分子材料を含む固体電解質を備える。固体電解質が本発明に係る導電性高分子材料を含むことにより、陰極導体が固体電解質により十分に被覆される。また、これにより低ＥＳＲを実現することができる。
【００５２】
本発明に係る固体電解コンデンサの一例の断面図を図１に示す。図１に示す固体電解コンデンサには、陽極導体１上に、誘電体層２、固体電解質層３および陰極導体４がこの順に形成されている。
【００５３】
陽極導体１は、弁作用金属を有する金属の板、箔または線、弁作用を有する金属微粒子からなる焼結体、エッチングによって拡面処理された多孔質体金属などによって形成される。弁作用金属としては、タンタル、アルミニウム、チタン、ニオブ、ジルコニウムおよびこれらの合金等が挙げられる。これらの中でも、弁作用金属としては、タンタル、アルミニウムおよびニオブからなる群から選択される少なくとも１種の金属であることが好ましい。これらは一種のみを用いてもよく、二種以上を併用してもよい。
【００５４】
誘電体層２は、陽極導体１の表面を電解酸化させた膜であり、焼結体や多孔質体金属などの空孔部にも形成される。誘電体層２の厚みは、電解酸化の電圧によって適宜調整できる。
【００５５】
固体電解質層３は、少なくとも本発明に係る導電性高分子材料を含む。固体電解質層３には、本発明に係る導電性高分子材料以外にも、二酸化マンガン、酸化ルテニウム等の酸化物誘導体、ＴＣＮＱ（７，７，８，８，−テトラシアノキノジメタンコンプレックス塩）等の有機物半導体等が含まれていてもよい。
【００５６】
固体電解質層３の形成方法としては、特に限定されないが、例えば以下に示す方法が挙げられる。陽極導体１の表面に形成された誘電体層２上に本発明に係る導電性高分子組成物を塗布または含浸し、乾燥して固体電解質層３を形成する。
【００５７】
また、固体電解質層３は二層以上の層からなっていてもよい。図１に示す第一の導電性高分子層３Ａおよび第二の導電性高分子層３Ｂからなる固体電解質層３の形成方法としては、例えば以下に示す方法が挙げられる。
【００５８】
陽極導体１の表面に形成された誘電体層２上に、単量体と、ドーパントと、金属塩、硫酸塩等の酸化剤と、を塗布または浸漬し、化学酸化重合または電解重合することにより第一の導電性高分子層３Ａを形成する。前記単量体としては、ピロール、チオフェン、アニリン等を用いることができる。この中でも、後述する第二の導電性高分子層３Ｂの形成に用いる導電性高分子組成物に含まれる導電性高分子を構成する単量体と同じ単量体を用いることが好ましい。即ち、第一の導電性高分子層３Ａと第二の導電性高分子層３Ｂとにおいて、同じ導電性高分子を用いることが好ましい。ドーパントとしては、ナフタレンスルホン酸、ベンゼンスルホン酸、フェノールスルホン酸、スチレンスルホン酸およびその誘導体などのスルホン酸系化合物が好ましい。ドーパントの分子量としては、単量体から高分子量体まで適宜選択して用いることができる。
【００５９】
その後、第一の導電性高分子層３Ａ上に本発明に係る導電性高分子組成物を塗布または含浸し、乾燥して第二の導電性高分子層３Ｂを形成する。乾燥して溶媒を除去する際の乾燥温度としては、溶媒除去が可能な温度範囲であれば特に限定されないが、熱による素子劣化防止の観点から３００℃未満であることが好ましい。乾燥時間は、乾燥温度によって適宜最適化する必要があるが、導電性が損なわれない範囲であれば特に制限されない。
【００６０】
第二の導電性高分子層３Ｂは、第一の導電性高分子層３Ａを完全に被覆していることが好ましい。これにより、固体電解質層３と陰極導体４とが十分に接続され、より低いＥＳＲを示す。なお、この被覆性は導電性高分子組成物の粘度に依存する。導電性高分子組成物の粘度を高くすることで前記被覆性は良好となる。一方、粘度が高すぎる場合には層の膜厚が厚くなり形状制御できない場合があるため、導電性高分子組成物の粘度は適宜調整して用いることが好ましい。
【００６１】
陰極導体４は、導体であれば特に限定されない。例えば、グラファイト等からなるカーボン層５と、銀導電性樹脂層６とからなる２層構造としてもよい。
【実施例】
【００６２】
以下、本発明を実施例に基づき、さらに具体的に説明するが、本発明はこれらの実施例のみに限定されるものではない。
【００６３】
（実施例１）
［導電性高分子組成物の調製］
ジフェニルメタン−４，４’−ジイソシアネートとＮ−メチル−２−ピロリドンとを混合して５０℃に加熱し、ジイソシアネートを溶解した。さらに、Ｎ−メチル−２−ピロリドンに溶解したモノアミン（分子量８００〜９００のメトキシＰＥＧアミン）を加えて激しく撹拌した。なお、ジイソシアネートとモノアミンの質量比は１：７である。その後、１７０℃に昇温し、１７０℃で３０分間保持して反応を完結させた。これにより、重量平均分子量２０００、ウレア基含有量６質量％、末端にメトキシ基を有するポリウレアを得た。
【００６４】
重量平均分子量５００００のポリスチレンスルホン酸（５ｇ）、３，４−エチレンジオキシチオフェン（１．２５ｇ）及び硫酸鉄（ＩＩＩ）（０．１２５ｇ）を水（５０ｍｌ）に溶解した。この溶液に２４時間にわたって空気を導入し、ポリチオフェン溶液を製造した。該ポリチオフェン溶液５０ｇに、増粘剤として合成したポリウレア（重量平均分子量２０００、ウレア基含有量６質量％、末端にメトキシ基有）（５．０ｇ）を添加した。その後、この溶液を室温下、２４時間攪拌してポリウレアをポリチオフェン溶液に溶解した。これにより、導電性高分子組成物を調製した。なお、導電性高分子組成物中のポリウレアの含有量は９質量％であった。また、重量平均分子量はＧＰＣ測定で算出した。
【００６５】
＜粘度の測定＞
前記導電性高分子組成物について、振動式粘度計（製品名：ＶＭ−１０Ａ、ＣＢＣ（株）製）を用いて粘度を測定した。結果を表１に示す。
【００６６】
［導電性基材の作製］
ポリエステル樹脂を含む樹脂基板（全光線透過率９２％）上に、前記導電性高分子組成物を１００μｌ滴下し、スピンコートにより製膜した。スピンコートは１０００ｒｐｍで５秒間行った後、３０００ｒｐｍで３０秒間行った。その後、１２５℃の恒温槽中で水を揮発させ乾燥し、導電性基材を作製した。
【００６７】
＜導電性基材の全光線透過率の測定＞
得られた導電性基材の全光線透過率を、積分球式光線透過率測定装置（製品名：ＮＤＨ５０００、日本電色工業（株）製）を用いて測定した。結果を表１に示す。
【００６８】
＜導電性高分子層の膜厚の測定＞
得られた導電性基材の導電性高分子層の膜厚を、光干渉式膜厚測定装置（製品名：ＶＭ−８０００Ｊ、大日本製造（株）製）を用いて測定した。結果を表１に示す。
【００６９】
＜導電性高分子層の導電率の測定＞
前記導電性高分子組成物を、ガラス基板上に１５μｌ滴下した。これを１２５℃の恒温槽中で水を揮発させ乾燥し、膜厚約５μｍの導電性高分子層を作製した。該導電性高分子層について、測定方式が四探針法の抵抗率計（製品名：ロレスタＧＰ、（株）三菱化学アナリテック製）を用いて、表面抵抗（Ω／□）を測定した。また、インジケータ検査機（製品名：アイ・チェッカ  ＩＣ１０００、（株）ミツトヨ製）を用いて膜厚を測定した。前記表面抵抗値と前記膜厚とから、導電率（Ｓ／ｃｍ）を算出した。結果を表１に示す。
【００７０】
（実施例２）
ポリチオフェン溶液５０ｇに、増粘剤として前記合成したポリウレア（重量平均分子量２０００、ウレア基含有量６質量％、末端にメトキシ基有）（１２．０ｇ）を添加した以外は、実施例１と同様に導電性高分子組成物、導電性基材を作製した。導電性高分子組成物中のポリウレアの含有量は１９質量％であった。また、実施例１と同様の測定を行った。結果を表１に示す。
【００７１】
（実施例３）
ジフェニルメタン−４，４’−ジイソシアネートとＮ−メチル−２−ピロリドンとを混合して５０℃に加熱し、ジイソシアネートを溶解した。さらに、Ｎ−メチル−２−ピロリドンに溶解したモノアミン（分子量１１００〜１２００のメトキシＰＥＧアミン）とジアミン（分子量１１００〜１２００のＰＥＧジアミン）を加えて激しく撹拌した。なお、ジイソシアネートとモノアミンとジアミンの質量比は３：１４：７である。その後、１７０℃に昇温して反応を完結させた。これにより、重量平均分子量４０００、ウレア基含有量６質量％、末端にメトキシ基を有するポリウレアを得た。
【００７２】
ポリチオフェン溶液５０ｇに、増粘剤として合成したポリウレア（重量平均分子量４０００、ウレア基含有量６質量％、末端にメトキシ基有）（５．０ｇ）を添加した以外は、実施例１と同様に導電性高分子組成物を調製した。また、実施例１と同様の測定を行った。結果を表１に示す。
【００７３】
（実施例４）
ジフェニルメタン−４，４’−ジイソシアネートとＮ−メチル−２−ピロリドンとを混合して５０℃に加熱し、ジイソシアネートを溶解した。さらに、Ｎ−メチル−２−ピロリドンに溶解したモノアミン（分子量１８００〜１９００のメトキシＰＥＧアミン）を加えて激しく撹拌した。なお、ジイソシアネートとモノアミンの質量比は１：１５である。その後、１７０℃に昇温し、１７０℃で３０分間保持して反応を完結させた。これにより、重量平均分子量４０００、ウレア基含有量３質量％、末端にメトキシ基を有するポリウレアを得た。
【００７４】
ポリチオフェン溶液５０ｇに、増粘剤として合成したポリウレア（重量平均分子量４０００、ウレア基含有量３質量％、末端にメトキシ基有）（５．０ｇ）を添加した以外は、実施例１と同様に導電性高分子組成物を調製した。また、実施例１と同様の測定を行った。結果を表１に示す。
【００７５】
（比較例１）
ポリチオフェン溶液５０ｇに、増粘剤を添加しなかったこと以外は、実施例１と同様に導電性高分子組成物、導電性基材を作製した。また、実施例１と同様の測定を行った。結果を表１に示す。なお、導電性高分子層の膜厚の測定においては、膜質不良のため測定を行うことができなかった。
【００７６】
（比較例２）
ポリチオフェン溶液５０ｇに、増粘剤としてメタクリル酸グリシジル（５．０ｇ）を添加した以外は、実施例１と同様に導電性高分子組成物、導電性基材を作製した。また、実施例１と同様の測定を行った。結果を表１に示す。なお、導電性高分子層の膜厚の測定においては、膜質の一部不良のため測定を行うことができなかった。
【００７７】
（比較例３）
ポリチオフェン溶液５０ｇに、増粘剤としてメタクリル酸グリシジル（１２．０ｇ）を添加した以外は、実施例１と同様に導電性高分子組成物、導電性基材を作製した。また、実施例１と同様の測定を行った。結果を表１に示す。
【００７８】
（実施例５）
［固体電解コンデンサの作製］
実施例１で調製した導電性高分子組成物を用いて図１に示す固体電解コンデンサを作製した。
【００７９】
陽極導体１として、エッチングにより拡面処理された３×４ｍｍの多孔質体アルミニウム箔を用いた。該陽極導体１は、表面に誘電体層２を備える。該陽極導体１を、３，４−エチレンジオキシチオフェンを含むモノマー溶液と、ドーパントとしての１，３，６−ナフタレントリスルホン酸と、酸化剤であるペルオキソ二硫酸アンモニウムを含む酸化剤溶液と、を含む溶液に浸漬させた。浸漬を数回繰り返し、化学酸化重合法によってポリ３，４−エチレンジオキシチオフェンを含む第一の導電性高分子層３Ａを形成した。次に、実施例１で調製した導電性高分子組成物に浸漬した。これを１２５℃の恒温槽中で乾燥・固化させて、第一の導電性高分子層３Ａ上に第二の導電性高分子層３Ｂを形成した。その後、第二の導電性高分子層３Ｂ上に、グラファイト層５、銀導電性樹脂層６を順次形成し、固体電解コンデンサを作製した。
【００８０】
＜第二の導電性高分子層３Ｂの被覆性の評価＞
第二の導電性高分子層３Ｂを形成した後、第二の導電性高分子層３Ｂの被覆性を光学顕微鏡（製品名：デジタルマイクロスコープＶＨＸ−１００Ｆ、（株）キーエンス製）により確認し、評価した。評価基準を以下に示す。また、評価結果を表２に示す。
Ａ：第一の導電性高分子層３Ａが、第二の導電性高分子層３Ｂにより完全に被覆されている
Ｂ：第一の導電性高分子層３Ａが、第二の導電性高分子層３Ｂにより被覆されていない部分が存在する。
【００８１】
＜ＥＳＲ測定＞
作製した固体電解コンデンサに対し、ＬＣＲメーターを用いて、１００ｋＨｚの周波数でＥＳＲを測定した。結果を表２に示す。
【００８２】
（実施例６）
第二の導電性高分子層３Ｂの形成において、実施例３で調製した導電性高分子組成物を用いた以外は実施例５と同様に固体電解コンデンサを作製し、評価、測定を行った。結果を表２に示す。
【００８３】
（比較例４）
第二の導電性高分子層３Ｂの形成において、比較例１で調製した導電性高分子組成物を用いた以外は実施例５と同様に固体電解コンデンサを作製し、評価、測定を行った。結果を表２に示す。
【００８４】
（比較例５）
第二の導電性高分子層３Ｂの形成において、比較例２で調製した導電性高分子組成物を用いた以外は実施例５と同様に固体電解コンデンサを作製し、評価、測定を行った。結果を表２に示す。
【００８５】
（比較例６）
第二の導電性高分子層３Ｂの形成において、比較例３で調製した導電性高分子組成物を用いた以外は実施例５と同様に固体電解コンデンサを作製し、評価、測定を行った。結果を表２に示す。
【００８６】
【表１】
0005902926.tif 000004
【００８７】
【表２】
0005902926.tif 000005
【００８８】
表１より、実施例１、３および４と比較例２、実施例２と比較例３、とではそれぞれ増粘剤の添加量は同一であるが、本発明に係る増粘剤であるウレア基を有する高分子を用いた実施例１から４では高い粘度を得ることができた。これは、ウレア基間の水素結合によって増粘剤が網目構造を形成し、擬似的に高分子化し、少量の増粘剤でも高い増粘効果を得られるためと考えられる。これより、増粘剤として本発明に係るウレア基を有する高分子を用いることによって、少量の増粘剤でも導電性高分子組成物の粘度調整が可能となり、導電性高分子層の形状制御が容易となることがわかった。
【００８９】
また、実施例１から４の導電性基材の全光線透過率は８０％以上であり、本発明に係る増粘剤であるウレア基を有する高分子を用いた場合には高い全光線透過率を示した。さらに、導電性基材の作製において実施例１と２とでは同じ条件でスピンコートを行っているが、膜厚は実施例１では１００ｎｍ、実施例２では２００ｎｍであり、粘度の増加に伴い膜厚の増加が観測された。これより、増粘剤の添加量により粘度を調整することによって、容易に膜厚の制御ができることがわかった。また、実施例１では、実施例４に比べて高い粘度を得ることが出来た。これは、実施例１の増粘剤が実施例４の増粘剤に比べてウレア基の含有量が多いため、実施例１においてより大きな増粘効果を得ることが出来たためである。
【００９０】
一方、比較例１および２においては導電性高分子組成物の粘度が低く、スピンコート時に導電性高分子組成物が樹脂基板上に均一に残らなかった。このため、比較例１では導電性高分子層が得られず、比較例２では一部不均一な厚みを有する導電性高分子層が得られた。増粘剤の添加量を増加させた比較例３においては、厚さ１００ｎｍの導電性高分子層が得られたが、増粘剤の添加量が多いため、同じ厚さの実施例１に比べて僅かに全光線透過率が低下した。
【００９１】
導電率については、実施例１から４より、本発明に係る増粘剤としてのウレア基を有する高分子を用いた場合には、高い導電率が得られることがわかった。また、実施例１と比較例３の粘度および導電率を比較した場合、実施例１と比較例３の粘度は同等であるが、実施例１では比較例３に比べて高い導電率が得られた。これは、比較例３では所望の粘度を得るために多量の増粘剤が必要となるのに対して、本発明に係る増粘剤を用いた実施例１では少量の増粘剤でも所望の粘度を得ることができるためである。また、実施例１は実施例３に比べて導電率が高いことから、本発明に係る増粘剤の分子量が３０００以下の場合、増粘剤による導電性高分子同士の接触阻害が抑制され、導電経路が確保されるため、より導電率が向上することがわかった。
【００９２】
表２より、実施例５および６では、比較例４および５に比べて高い被覆性を示した。この結果は、表１における導電性高分子組成物の粘度の値に近い傾向が認められる。また、実施例５および６は、比較例４および５に比べて低いＥＳＲを示した。これは、実施例５および６は被覆性が優れるため、固体電解質層３と陰極導体４との接続が良好であるためと考えられる。さらに、実施例５および６は比較例６に比べて低いＥＳＲを示した。これは、実施例５および６に対応する実施例１および３の導電率が、比較例６に対応する比較例３の導電率より高いためと考えられる。
【００９３】
このように、本発明に係る増粘剤であるウレア基を有する高分子を用いることによって、少量の増粘剤で所望の粘度を得ることができ、導電性高分子層の膜厚や形状の制御を容易に行うことができる。また、本発明に係る増粘剤は少量の添加量で十分な増粘効果が得られるため、導電性高分子材料の導電性が向上し、高い導電率を示す。さらに、所望の膜厚を有する導電性基材および電極、並びに、被覆性に優れ、低ＥＳＲの固体電解コンデンサを提供することができる。
【産業上の利用可能性】
【００９４】
本発明は、太陽電池、有機エレクトロルミネッセンスディスプレイ、タッチパネル等の電極および固体電解コンデンサに利用することができる。
【符号の説明】
【００９５】
１    陽極導体
２    誘電体層
３    固体電解質層
３Ａ  第一の導電性高分子層
３Ｂ  第二の導電性高分子層
４    陰極導体
５    カーボン層（グラファイト層）
６    銀導電性樹脂層
【図１】
0005902926.tif 000006